(57)【要約】【課題】製造工程の簡略化と環境負荷の低減を図ることによって、製造コストの大幅な低減を実現する多層配線基板の製造方法を提供することを目的とする。【解決手段】導電ペーストからなる第１の配線層１２を基板１１上に形成し、第１の配線層１２上に導電ペーストからなる突起状電極１３を形成する。次に、突起状電極１３の外周部から所定の間隙部２３を有する領域部を遮蔽したマスクパターンを有するスクリーン印刷版２１を用いて、突起状電極１３と間隙部２３を設けて高分子樹脂からなる絶縁性樹脂層１４を第１の配線層１２上に形成する。次に、絶縁性樹脂層１４を加熱して高分子樹脂を低粘度化させ、流動化した高分子樹脂で間隙部２３を埋めた後、高分子樹脂を固化させて絶縁性樹脂層１４を形成する。次に、絶縁性樹脂層１４の上に導電ペーストからなる第２の配線層１５を形成する。【選択図】図２
2005093517.tif 000002
【特許請求の範囲】
【請求項１】
基板上に形成された第１の配線層と、
前記第１の配線層上に形成された突起状電極と、
前記第１の配線層を含む前記基板上に形成され、前記突起状電極の外周部に隣接する隣接領域部の厚みが前記第１の配線層上の領域部の厚みより薄く形成された絶縁性樹脂層と、
前記絶縁性樹脂層上に形成され、前記突起状電極に接続する第２の配線層とを有することを特徴とする多層配線基板。
【請求項２】
基板上に第１の配線層を形成する工程と、
前記第１の配線層上に突起状電極を形成する工程と、
前記突起状電極の外周部から所定の間隙を有して、前記第１の配線層を含む前記基板上に絶縁性樹脂層を形成する工程と、
前記絶縁性樹脂層を加熱することにより、前記間隙に前記絶縁性樹脂層を流動させて前記絶縁性樹脂層を前記突起状電極の外周部まで連続的に形成する工程と、
前記突起状電極に接続する第２の配線層を前記絶縁性樹脂層上に形成する工程とを有することを特徴とする多層配線基板の製造方法。
【請求項３】
前記絶縁性樹脂層の厚みを前記突起状電極の厚みより薄く形成することを特徴とする請求項２に記載の多層配線基板の製造方法。
【請求項４】
前記絶縁性樹脂層は、樹脂ペーストを用いて印刷方式により形成することを特徴とする請求項２または請求項３に記載の多層配線基板の製造方法。
【請求項５】
前記絶縁性樹脂層は、前記突起状電極の外周部から所定の間隙を有する形状の開口部が形成されたホットメルトシートを用いて、前記開口部と前記突起状電極とを位置合わせして、前記第１の配線層を含む前記基板上に前記ホットメルトシートを貼りつけて形成することを特徴とする請求項２または請求項３に記載の多層配線基板の製造方法。
【請求項６】
前記樹脂ペーストが、熱硬化性樹脂および光硬化性樹脂の少なくとも一つを含むことを特徴とする請求項４に記載の多層配線基板の製造方法。
【請求項７】
前記ホットメルトシートが、熱硬化性樹脂および光硬化性樹脂の少なくとも一つを含むことを特徴とする請求項５に記載の多層配線基板の製造方法。
【請求項８】
前記第１の配線層、前記第２の配線層および前記突起状電極は、導電ペーストを塗布し、熱硬化させて形成することを特徴とする請求項２または請求項３に記載の多層配線基板の製造方法。
【発明の詳細な説明】
【技術分野】
【０００１】
本発明は、基板上に配線層と絶縁性樹脂層を積層して形成するビルドアップ方式の多層配線基板およびその製造方法に関する。
【背景技術】
【０００２】
近年、携帯電話やパソコンに代表される電子機器の小型化、薄型化、低価格化の進展に伴い、配線基板の小型化、高機能化および低価格化に対する市場ニーズが高まってきている。このために、多層配線基板が注目されている。
【０００３】
従来の多層配線基板の製造方法としては、以下に示すものがあった。まず、セラミックからなる基板上にスパッタ法を用いて導電体膜を形成する。次に、導電体膜を形成した基板上にフォトレジスト膜を塗布し、突起状電極を形成する位置にフォトリソプロセスにより導電体膜が露出する開口部を形成する。次に、メッキプロセスにより開口部にニッケル（Ｎｉ）、銅（Ｃｕ）または金（Ａｕ）などの突起状電極を形成する。そして、フォトレジスト膜を溶解除去した後、フォトリソプロセスおよびエッチングプロセスにより導電体膜に所定のパターン加工を行い、第１の配線層を形成する。次に、この第１の配線層を含む基板上に突起状電極よりも厚く絶縁性樹脂膜、例えば感光性ポリイミド前駆体を塗布し、フォトリソプロセスおよびエッチングプロセスにより突起状電極を露出させた後に熱硬化させて絶縁性樹脂層を形成する。次に、この絶縁性樹脂層上に突起状電極に接続する第２の配線層を形成する。これにより二層配線基板が形成される。さらに多層化する場合には、これらの工程を繰り返して作製されていた（例えば、特許文献１）。
【特許文献１】特開平０６−６０３４号公報
【発明の開示】
【発明が解決しようとする課題】
【０００４】
上記従来の方法では、フォトリソプロセスやメッキプロセスを用いるので高精細の多層配線基板を作製できる。しかし、このような方法では、製造工程が煩雑で製造コストが高くなるだけでなく、メッキプロセスやエッチングプロセスにより生じる廃液処理などの環境対策も必要となるという課題があった。
【０００５】
本発明は係る従来の課題を解決して、製造工程の簡略化と環境負荷の低減が可能な多層配線基板およびその製造方法を提供することを目的とする。
【課題を解決するための手段】
【０００６】
上記課題を解決するために本発明の多層配線基板は、基板上に形成された第１の配線層と、第１の配線層上に形成された突起状電極と、第１の配線層を含む基板上に形成され、突起状電極の外周部に隣接する隣接領域部の厚みが第１の配線層上の領域部の厚みより薄く形成された絶縁性樹脂層と、絶縁性樹脂層上に形成され、突起状電極に接続する第２の配線層とを有する構成からなる。
【０００７】
この構成により、印刷方式などの簡易で、設備の安い方法で多層配線基板を作製可能で、かつ、第２の配線層と突起状電極との接触抵抗のばらつきを小さくでき、高性能の多層配線基板を実現できる。
【０００８】
また、上記課題を解決するために本発明の多層配線基板の製造方法は、基板上に第１の配線層を形成する工程と、第１の配線層上に突起状電極を形成する工程と、突起状電極の外周部から所定の間隙を有して、第１の配線層を含む基板上に絶縁性樹脂層を形成する工程と、絶縁性樹脂層を加熱することにより、間隙に絶縁性樹脂層を流動させて絶縁性樹脂層を突起状電極の外周部まで連続的に形成する工程と、突起状電極に接続する第２の配線層を絶縁性樹脂層上に形成する工程とを有する方法からなる。
【０００９】
この方法により、第１の配線層上に形成した突起状電極の上面部には、絶縁性樹脂層は形成されないため、フォトリソプロセスとエッチングプロセスにより絶縁性樹脂層を除去することは不要となる。また、突起状電極を形成するときに、その形状をそろえておけば、第２の配線層と接触する突起状電極の面積はほぼ同じとすることができるので、第２の配線層と突起状電極との接触抵抗のばらつきを非常に小さく抑えることができる。なお、上述の隣接領域部は、この製造方法において、突起状電極の外周部に設けられた所定の間隙に流動して形成された絶縁性樹脂層部である。
【００１０】
また、本発明の多層配線基板の製造方法は、絶縁性樹脂層の厚みを突起状電極の厚さより薄く形成する方法からなる。この方法により、絶縁性樹脂層を加熱して流動化させても、突起状電極の上面側まで絶縁性樹脂層が回り込むことがなくなり、接触抵抗のさらに小さな多層配線基板を簡単な工程で作製することができる。
【００１１】
また、本発明の多層配線基板の製造方法は、絶縁性樹脂層が樹脂ペーストを用いて印刷方式により形成される方法からなる。この方法により、突起状電極の外周部から所定の間隙を有して、第１の配線層を含む基板上に絶縁性樹脂層を形成することが容易にでき、かつ製造工程も大幅に簡略化できる。
【００１２】
また、本発明の多層配線基板の製造方法は、絶縁性樹脂層が突起状電極の外周部から所定の間隙を有する形状の開口部が形成されたホットメルトシートを用いて、この開口部と突起状電極とを位置合わせして、第１の配線層を含む基板上にこのホットメルトシートを貼りつけて形成する方法からなる。
【００１３】
この方法により、予め開口部を、例えばパンチング加工などにより加工した後に基板上に貼りつけるだけでよくなるので、絶縁性樹脂層の形成工程が大幅に簡略化できる。さらに、シート状であるので厚さのばらつきも小さくなり、三層以上の多層配線を形成しても比較的平坦な表面を有する多層配線基板が得られるので、電子部品などの実装を高密度に行うことができる。
【００１４】
また、本発明の多層配線基板の製造方法は、樹脂ペーストまたはホットメルトシートが、熱硬化性樹脂および光硬化性樹脂の少なくとも一つを含むことを特徴とする。この方法により、流動化させて突起状電極の外周部まで絶縁性樹脂層を連続的に形成する工程と、絶縁性樹脂層を硬化する工程とを分けて行うこともできるので、突起状電極の上面部以外の領域に確実に絶縁性樹脂層を形成することができる。例えば、熱硬化性樹脂を用いる場合には、流動化のための加熱は、流動化する温度以上で網状構造となる温度（一般に、硬化開始温度とよばれる温度）より低い温度に、流動化後の硬化は網状構造となる温度に設定すればよい。なお、この工程は連続的に行ってもよい。また、光硬化性樹脂を用いる場合には、加熱により流動化を促進して突起状電極の外周部まで連続的に絶縁性樹脂層を形成後、紫外線などを照射して硬化させればよいし、必要に応じてさらに加熱硬化してもよい。
【００１５】
また、本発明の多層配線基板の製造方法は、第１の配線層、第２の配線層および突起状電極が、導電ペーストを塗布し、熱硬化させて形成する方法からなる。この方法により、配線層を含むすべての工程を、例えば印刷方式や描画方式などにより形成することができるので、製造工程が簡略化できるだけでなく、製造の設備コストも小さくできる。
【発明の効果】
【００１６】
本発明による多層配線基板とその製造方法は、突起状電極に間隙部を設けて絶縁性樹脂層を形成するとともに、流動化させて間隙部を埋め絶縁性樹脂層を連続的に形成するものである。
【００１７】
その結果、フォトリソプロセス、エッチングプロセスがなくなる、あるいはその回数が減少し、またメッキプロセスもなくなるため、製造工程を簡略化できる。そして、フォトリソプロセス、エッチングプロセスやメッキプロセスの廃液処理も減少し、環境負荷の低減を図ることができる。
【発明を実施するための最良の形態】
【００１８】
（実施の形態）
以下、本発明の実施の形態について、図１および図２を用いて説明する。図１は、本発明の実施の形態における多層配線基板を模式的に示した要部断面図である。なお、本発明の実施の形態においては、配線層が二層構成からなる多層配線基板を例として説明する。
【００１９】
本発明の実施の形態の多層配線基板は、図１に示すように、基板１１上に第１の配線層１２が形成され、この第１の配線層１２上で、第２の配線層１５と電気的に接続する個所に突起状電極１３が形成されている。絶縁性樹脂層１４は、第１の配線層１２上を含む基板１１の全面に形成されている。この絶縁性樹脂層１４は、突起状電極１３の外周部に隣接する隣接領域部１４ａの厚みが、その隣接領域部１４ａから外れた第１の配線層１２上の領域部の厚みより薄く形成されている。
【００２０】
また、隣接領域部１４ａから外れた第１の配線層１２上の領域部の厚みは、突起状電極１３よりも薄く形成されている。すなわち、突起状電極１３の厚み（ｈ１）に比べて、絶縁性樹脂層１４の厚み（ｈ２）は薄く形成されている。このような厚み構成は、後述する製造方法により容易に得ることができる。なお、絶縁性樹脂層１４の厚みの条件は、突起状電極１３の外周部まで絶縁性樹脂層１４が流動したときに、突起状電極１３の上面部１３ａまで絶縁性樹脂層１４が覆わないことである。
【００２１】
さらに、この絶縁性樹脂層１４上には、突起状電極１３に接続する第２の配線層１５が形成されて、本発明の実施の形態の多層配線基板が構成されている。
【００２２】
また、基板１１としては、ガラス繊維入りエポキシ樹脂やセラミック板などの耐熱性基板、あるいはポリエチレンテレフタレート（ＰＥＴ）やポリエチレンテレフタレート共重合体（ＰＥＴＧ）などのポリエステル樹脂、アクリロニトリルブタジエンスチレン樹脂（ＡＢＳ樹脂）、ポリカーボネートまたはポリイミドなどからなるフィルムあるいはシートなど、通常の回路基板に用いられているものであればいずれでも適用できる。特に、フィルム状またはシート状の基板は、板厚を５０μｍ〜４００μｍと薄くできるため、多層配線基板の薄型化に有効な点で好ましい。
【００２３】
また、第１の配線層１２、第２の配線層１５および突起状電極１３は、金（Ａｕ）、銀（Ａｇ）、銅（Ｃｕ）、ニッケル（Ｎｉ）、パラジウム（Ｐｄ）などの単体またはパラジウム（Ｐｄ）と銀（Ａｇ）との合金などを０．１μｍ〜２０μｍに微細化した導電性粒子を結着材に分散混合させた導電ペーストを用いて、スクリーン印刷、ステンシル印刷または描画印刷などの印刷方式を用いれば、容易にかつ低コストで形成できる。特に、結着材として熱硬化性樹脂もしくは光硬化性樹脂を用いた導電ペーストは、接着強度が強く、かつ配線層および突起状電極自体の強度も大きくできる点で好ましい。なお、配線層の電気抵抗をさらに小さくする必要がある場合には、銀（Ａｇ）粒子の粒径を１００ｎｍ以下にした銀ナノペーストを用いるとよい。また、突起状電極１３の電気抵抗を導電ペーストより低抵抗化する必要がある場合は、突起状電極１３を銅（Ｃｕ）などの金属を円柱にした金属電極を用いればよい。
【００２４】
また、絶縁性樹脂層に用いる樹脂材料としては、不飽和ポリエステル樹脂、エポキシ樹脂、アクリル樹脂、ポリイミド樹脂などの熱硬化性樹脂もしくは光硬化性樹脂、あるいはオレフィン系樹脂、ポリカーボネート、ポリエチレンテレフタレート、ポリウレタン樹脂などの熱可塑性樹脂でもよい。すなわち、電気絶縁性に優れ、かつ加熱によって低粘度化して流動する樹脂であればいずれでもよい。
【００２５】
次に、本発明の実施の形態における多層配線基板の製造方法について説明する。
【００２６】
図２は、本発明の実施の形態における多層配線基板の製造方法を説明するための主要部の工程断面図である。なお、図１と同じ要素については、同じ符号を付している。
【００２７】
最初に、図２（Ａ）に示すように、熱硬化性結着材を含む導電ペーストを用いて、スクリーン印刷、描画印刷またはステンシル印刷など、通常の印刷方式により、基板１１上に導電ペーストによる配線パターンを形成する。この配線パターンを形成後、加熱して硬化させて第１の配線層１２が形成される。
【００２８】
次に、図２（Ｂ）に示すように、上記と同じ導電ペーストを用いて第１の配線層１２上で、後述する第２の配線層１５と電気的に接続が必要な個所に突起状の電極パターンを印刷する。この場合、比較的厚みを大きくして厚み対幅の比、すなわちアスペクト比を大きくする必要があるので、導電ペーストの粘度を大きくしたり、描画方式による印刷あるいは複数回の印刷などを行う。この後、加熱硬化させて突起状電極１３が形成される。
【００２９】
次に、図２（Ｃ）に示すように、突起状電極１３の外周部から所定の間隙を含む領域部を遮蔽した遮蔽領域部２４を有する印刷用版を用意する。スクリーン印刷方式またはステンシル印刷方式で突起状電極１３を形成する場合には、スクリーン印刷版２１もしくはステンシル印刷版２１の遮蔽領域部２４と突起状電極１３とを位置合わせする。この後、絶縁性樹脂材料を印刷用にペースト化した樹脂ペーストを用いて第１の配線層１２と基板１１の表面上とに印刷を行う。この印刷により、突起状電極１３の外周部から所定の間隙部２３には、図２（Ｃ）に示すように絶縁性樹脂層１４は形成されず、それ以外は全面にほぼ均一な厚さに形成される。
【００３０】
なお、絶縁性樹脂層１４として、熱硬化性樹脂および光硬化性樹脂の少なくとも一つを含む樹脂を用いると、加熱して低粘度化させて流動性を高め、間隙部２３を埋める工程と、硬化する工程とを必要に応じて分けることができるので、製造条件の範囲が広がり好ましい。例えば、熱硬化性樹脂を用いた場合、流動化のための加熱は流動化する温度以上で、網状構造となる温度（一般に、降下開始温度とよばれる温度）未満にすればよい。このときの粘度としては、設定する間隙部２３の寸法に応じて最適値を選択する必要があり、６Ｐａ・ｓ以上から１０Ｐａ・ｓ以下とすることが望ましい範囲である。流動化後の硬化は網状構造となる温度とすればよい。なお、この工程は連続的に行ってもよい。また、光硬化性樹脂を用いる場合には、加熱により流動化を促進して突起状電極１３の外周部まで連続的に絶縁性樹脂層１４を形成後、紫外線などを照射して硬化させればよい。
【００３１】
次に、図２（Ｄ）に示すように、絶縁性樹脂層１４を加熱して低粘度化させて、絶縁性樹脂層１４が間隙部２３に流動し、突起状電極１３の外周部まで連続的な層が形成されるようにする。このとき、流動してきた絶縁性樹脂層１４により間隙部２３は埋めこまれて隣接領域部１４ａが形成されるが、この隣接領域部１４ａの厚みは、この隣接領域部１４ａから外れた位置の第１の配線層１２上の絶縁性樹脂層１４の厚みよりも薄くなる。これは、間隙部２３に流動する絶縁性樹脂層１４は、突起状電極１３の周辺部に限定され、これより大きく外れた位置の絶縁性樹脂層１４はほとんど流動しないためである。
【００３２】
また、絶縁性樹脂層１４は突起状電極１３の厚みに比べて薄く形成されているので、絶縁性樹脂層１４を流動化させても突起状電極１３の上面部１３ａに絶縁性樹脂層１４が回り込むことを確実に防止できる。したがって、突起状電極１３と第２の配線層１５との接触面積がばらつくことがなくなり、接触抵抗のばらつきを大幅に抑制できる。なお、間隙部２３の大きさは、突起状電極１３の寸法やスクリーン印刷の印刷精度および加熱時の絶縁性樹脂層１４の粘度に応じて予め最適化して決定する。突起状電極１３の外周部まで連続的に絶縁性樹脂層１４を形成した後、必要に応じて絶縁性樹脂層１４をさらに加熱または紫外線照射して硬化させれば、硬化した状態の最終的な絶縁性樹脂層１４が得られる。
【００３３】
次に、図２（Ｅ）に示すように、絶縁性樹脂層１４の上に導電ペーストを、例えばスクリーン印刷方式により印刷して第２の配線層１５を形成する。このとき、突起状電極１３は、第２の配線層１５と上面部１３ａだけでなく、外周部の一部も接触するので、接触抵抗を確実に低減できる。これにより、第１の配線層１２と第２の配線層１５とが突起状電極１３を介して導通された多層配線基板が得られる。
【００３４】
さらに多層化する場合には、上記工程を繰り返せば同じように製造できるので、説明は省略する。
【実施例】
【００３５】
本発明の多層配線基板の具体的な実施例を、以下説明する。
【００３６】
本実施例においては、１００μｍの厚みを有するポリエチレンテレフタレート（ＰＥＴ）からなるシートを基板１１として用いた。
【００３７】
この基板１１上に形成する第１の配線層１２は、スクリーン印刷方式を用いた。そのスクリーン版のメッシュの線径は２５μｍであり、感光性乳剤層の厚みは１０μｍである。導電ペーストとしては、導電性粒子が球状の銀（Ａｇ）と鱗片状の銀（Ａｇ）との混合粒子からなり、結着材は熱硬化性エポキシ樹脂を用いた。その配合比率は、導電性粒子が７５重量部に対して、結着材を２５重量部とした。スクリーン印刷方式により、直径０．６ｍｍの電極パッドを有する配線パターンを導電ペーストで基板１１上に印刷した後、基板１１を１３０℃に設定した熱風循環炉に入れて１０分間加熱し、導電ペーストを硬化させて基板１１上に膜厚２０μｍ〜３０μｍの第１の配線層１２を形成した。
【００３８】
この後、突起状電極１３を形成するが、その形成条件は以下の通りとした。突起状電極１３の形成においては、ステンシル印刷方式を用いた。導電ペーストとしては、第１の配線層１２を形成するときに用いたものと同じものを用いた。ステンシル印刷方式におけるステンシル版としては、直径０．３ｍｍの開口部、すなわち突起状電極１３の外形に相当する開口部を設け、その版の厚みは８０μｍとした。第１の配線層１２の電極パッド上に導電ペーストを印刷した後、基板１１を１３０℃に設定した熱風循環炉に入れて１０分間加熱し、導電ペーストを硬化させて電極パッド上に高さ約８０μｍの突起状電極１３を形成した。
【００３９】
次に、絶縁性樹脂層１４を突起状電極１３の外周部から所定の間隙を設けて形成したが、その方法は以下のようにした。第１の配線層１２を形成したスクリーン印刷方式と同じ方式を用いた。樹脂ペーストとしては、紫外線硬化と熱硬化併用型エポキシ樹脂を用い、その粘度は３０Ｐａ・ｓ〜５０Ｐａ・ｓ（２５℃）とした。スクリーン版は、突起状電極１３の外周部より０．１ｍｍの間隙部２３を設けるように、開口部の直径０．５ｍｍとした。なお、この間隙部２３の最適な大きさは、使用する樹脂ペーストの粘度により異なるが、概ね０．０５ｍｍ〜０．２ｍｍの範囲が良好である。このスクリーン版を用いて、第１の配線層１２上を含む基板１１の全面に樹脂ペーストを２５μｍ〜３０μｍの厚さに印刷した。
【００４０】
この後、基板１１全体を５０℃〜６０℃に設定した熱風循環炉に１分間〜５分間保持した。その結果、樹脂ペーストの粘度が約１０Ｐａ・ｓに低下して流動しやすくなり、この樹脂ペーストにより間隙部２３に樹脂ペーストが流れ込み、隣接領域部１４ａが形成された。
【００４１】
なお、突起状電極１３の側面に樹脂との濡れ性をよくするために、シランカップリング剤などの樹脂改質物質の塗布や、側面の表面平滑性を低下させてもよい。
【００４２】
このようにして突起状電極１３の外周部まで連続的に絶縁性樹脂層１４を形成後、紫外線（５０ｍＪ／ｃｍ2）を照射し、さらに基板１１を１５０℃に設定した熱風循環炉に入れて３０分間加熱して硬化した絶縁性樹脂層１４を形成した。その結果、突起状電極１３まで流動した状態の絶縁性樹脂層１４が得られた。ただし、このときの厚みは２５μｍ〜３０μｍであるので、この工程をさらにもう一度行い全体として５０μｍ〜６０μｍの厚さとした。この工程後においても、突起状電極１３の上面部１３ａに絶縁性樹脂層１４が付着することはなかった。
【００４３】
次に、第１の配線層１２の形成方法と同じ条件で、第２の配線層１５を絶縁性樹脂層１４の上に形成した。
【００４４】
以上のようにして得られた多層配線基板の電気的測定を行った。測定は、第１の配線層１２と第２の配線層１５との間の電気抵抗、すなわち突起状電極１３を介した電気抵抗の絶対値とそのばらつきにより評価した。その結果、抵抗値は、５ｍΩ〜１０ｍΩの範囲となり、ばらつきも非常に小さく再現性の良好な多層配線基板が得られることが確認された。
【００４５】
なお、本発明による多層配線基板は、図１に示した構成だけに限定されものではなく、配線を三層以上に積層させた多層配線基板にも適用できる。
【００４６】
また、絶縁性樹脂層１４を形成する他の方法としては、ポリオレフィン系樹脂、合成ゴム、ポリエステル系樹脂、ポリウレタン系樹脂などの樹脂をシート状にしたホットメルトシートを用いる方法でもよい。すなわち、予め突起状電極１３に相当する位置に、この突起状電極１３の外周部から所定の間隙を有する開口部を形成したホットメルトシートを、第１の配線層１２上に貼りつける方法で形成してもよい。この方法は、絶縁性樹脂層１４の厚さを均一に形成できるため、絶縁性樹脂層１４の寸法精度が要求される三層以上の多層配線の製造方法に好適である。
【産業上の利用可能性】
【００４７】
本発明は多層配線基板を使用する機器、例えば携帯電話、ノート型コンピュータ、カメラ一体型ＶＴＲなどの携帯機器をはじめ、一般の電子機器においても利用でき、産業上の利用可能性は非常に広くかつ大きい。
【図面の簡単な説明】
【００４８】
【図１】本発明の実施の形態における多層配線基板を模式的に示した要部断面図
【図２】本発明の実施の形態における多層配線基板の製造方法を説明するための主要部の工程断面図で（Ａ）第１の配線層形成工程図（Ｂ）突起状電極形成工程図（Ｃ）絶縁性樹脂層形成工程図（Ｄ）隣接領域部形成工程図（Ｅ）第２の配線層形成工程図
【符号の説明】
【００４９】
１１    基板
１２    第１の配線層
１３    突起状電極
１３ａ    上面部
１４    絶縁性樹脂層
１４ａ    隣接領域部
１５    第２の配線層
２１    スクリーン印刷版（ステンシル印刷版）
２３    間隙部
２４    遮蔽領域部
ｈ１    突起状電極の厚み
ｈ２    絶縁性樹脂層の厚み
【図１】
2005093517.tif 000003
【図２】
2005093517.tif 000004